(57)【要約】【解決手段】（Ａ）アルケニル基を含有するオルガノポリシロキサン（Ｂ）Ｒ3ＳｉＯ1/2単位とＳｉＯ2単位を主成分とし、Ｒ3ＳｉＯ1/2単位とＳｉＯ2単位とのモル比［Ｒ3ＳｉＯ1/2／ＳｉＯ2］が０．５〜１．５であり、Ｒがアルケニル基を含まないか、含んでいてもその総量が０．０００１ｍｏｌ／ｇ未満である樹脂質共重合体（Ｃ）Ｒ’3ＳｉＯ1/2単位とＳｉＯ2単位を主成分とし、Ｒ’3ＳｉＯ1/2単位とＳｉＯ2単位とのモル比［Ｒ’3ＳｉＯ1/2／ＳｉＯ2］が０．５〜１．５であり、Ｒ’はアルケニル基を含み、その総量が０．０００１ｍｏｌ／ｇ以上である樹脂質共重合体（Ｄ）オルガノハイドロジェンポリシロキサン（Ｅ）付加反応触媒を主成分としてなる表面粘着性を有する付加硬化型シリコーンゴム組成物。【効果】本発明によれば、ゴム強度が高く、表面粘着性の高いシリコーンゴムシートを与える。【選択図】  なし【特許請求の範囲】
【請求項１】
（Ａ）１分子中に少なくとも２個の珪素原子と結合するアルケニル基を含有するオルガノポリシロキサン：              １０〜７５重量部
（Ｂ）Ｒ3ＳｉＯ1/2単位（式中、Ｒは非置換又は置換の一価炭化水素基）とＳｉＯ2単位を主成分とし、Ｒ3ＳｉＯ1/2単位とＳｉＯ2単位とのモル比［Ｒ3ＳｉＯ1/2／ＳｉＯ2］が０．５〜１．５であり、Ｒがアルケニル基を含まないか、含んでいてもその総量が０．０００１ｍｏｌ／ｇ未満である樹脂質共重合体：      ２０〜７０重量部
（Ｃ）Ｒ’3ＳｉＯ1/2単位（式中、Ｒ’は非置換又は置換の一価炭化水素基）とＳｉＯ2単位を主成分とし、Ｒ’3ＳｉＯ1/2単位とＳｉＯ2単位とのモル比［Ｒ’3ＳｉＯ1/2／ＳｉＯ2］が０．５〜１．５であり、Ｒ’はアルケニル基を含み、その総量が０．０００１ｍｏｌ／ｇ以上である樹脂質共重合体：５〜５０重量部
（Ｄ）珪素原子と結合する水素原子を１分子中に少なくとも２個含有するオルガノハイドロジェンポリシロキサン：（Ａ），（Ｂ），（Ｃ）成分の合計１００重量部に対し０．５〜３０重量部
（Ｅ）付加反応触媒                                                触媒量
を主成分としてなることを特徴とする表面粘着性を有する付加硬化型シリコーンゴム組成物。
【請求項２】
（Ｂ）成分の樹脂質共重合体が実質的にアルケニル基を含有せず、かつ常温で固体であることを特徴とする請求項１記載の付加硬化型シリコーンゴム組成物。
【請求項３】
（Ｃ）成分の樹脂質共重合体のアルケニル基含有量が、０．０００１〜０．００３ｍｏｌ／ｇの範囲であることを特徴とする請求項１又は２記載の付加硬化型シリコーンゴム組成物。
【請求項４】
硬化後のゴム硬度がデュロメーターＡで５〜５０、引張り強度が０．３ＭＰａ以上である請求項１，２又は３記載の付加硬化型シリコーンゴム組成物。
【請求項５】
硬化後のゴムシートが透明で、１０ｍｍ厚さでの全光線透過率が８５％以上である請求項１乃至４のいずれか１項記載の付加硬化型シリコーンゴム組成物。
【請求項６】
請求項１乃至５のいずれか１項記載の付加硬化型シリコーンゴム組成物を硬化してなる粘着ゴムシート。
【発明の詳細な説明】
【０００１】
【発明の属する技術分野】
本発明は、硬化後に表面に粘着性を有するゴムシートを与える付加硬化型シリコーンゴム組成物及びこれを硬化して得られる粘着ゴムシートに関する。
【０００２】
【従来の技術】
粘着剤は感圧接着剤とも呼ばれ、指先で押す程度の小さい圧力で対象物表面に容易に接着する性質を有している。このような粘着剤は、たとえば、セロハンテープ、電気絶縁用ビニルテープ、マスキングテープ、粘着シートなどの粘着製品に使用されている。これら粘着テープやシートに使用される粘着剤としては、天然ゴム、合成ゴムなどを主成分とするものが使用されるが、これらの粘着剤組成物は、熱、光などに劣化しやすいことや、低温では粘着性が低下してしまうという問題点があった。
【０００３】
これに対し、シリコーン粘着剤は、シリコーン特有の優れた耐熱性、耐寒性、電気特性をもち、かつこれらの特性を損なわずに、粘着性を有することができるため、高度の信頼性が要求される各種粘着製品に幅広く使用されている。これらシリコーン粘着剤としては、（ＣＨ3）3ＳｉＯ0.5単位及びＳｉＯ2単位を有するポリシロキサンとジメチルシリコーン生ゴムの縮合物からなるシリコーン粘着剤やアルケニル基含有オルガノポリシロキサンとオルガノハイドロジェンポリシロキサンのヒドロシリル化反応による付加型シリコーン粘着剤（特公昭５４−３７９０７号公報、特開昭６３−２２８８６号公報）が知られている。
【０００４】
しかしながら、これら粘着剤は、主としてコーティングにより薄膜を形成し、表面の粘着性を利用するもので、ゴム硬度や強度については全く触れられていない。実際にこれら組成物をゴムシートとしても、粘着力は十分であるが、ゴム強度がないため治具の固定シートや衝撃緩和シートとしては不向きである。また、特開平８−１３４４２７号公報では、レジンに含有するアルケニル基の量を規定することが記述されているが、この場合、アルケニル基の量が少ないと十分なゴム強度が得られず、またアルケニル基の量が多いと粘着性が不十分になってしまう。また、シリコーンのゴム強度を上げるために微粉末シリカ等の無機充填剤を加えることは知られているが、これらを添加すると微量でも透明性が低下してしまうため、画像表示装置の衝撃緩和剤等の光学用途には使用できなくなってしまう。
【０００５】
【特許文献１】
特公昭５４−３７９０７号公報
【特許文献２】
特開昭６３−２２８８６号公報
【特許文献３】
特開平８−１３４４２７号公報
【０００６】
【発明が解決しようとする課題】
本発明は、上記事情を改善するためになされたもので、十分なゴム強度を有し、かつ表面粘着性を有し、しかも透明化も可能なゴムシートを与える付加硬化型シリコーンゴム組成物及びこれを硬化して得られる粘着ゴムシートを提供することを目的とする。
【０００７】
【課題を解決するための手段及び発明の実施の形態】
本発明者は、上記目的を達成するため鋭意検討を行った結果、粘着性を付与するシリコーンレジンとゴム強度を付与するシリコーンレジンとを併用し、付加硬化型の組成物とすることで、一定のゴム硬度及びゴム強度を有しながら、基材や各種部品と密着し、固定できる粘着性をも有するシリコーンゴム組成物を見出したものである。
【０００８】
従って、本発明は、
（Ａ）１分子中に少なくとも２個の珪素原子と結合するアルケニル基を含有するオルガノポリシロキサン：                                １０〜７５重量部
（Ｂ）Ｒ3ＳｉＯ1/2単位（式中、Ｒは非置換又は置換の一価炭化水素基）とＳｉＯ2単位を主成分とし、Ｒ3ＳｉＯ1/2単位とＳｉＯ2単位とのモル比［Ｒ3ＳｉＯ1/2／ＳｉＯ2］が０．５〜１．５であり、Ｒがアルケニル基を含まないか、含んでいてもその総量が０．０００１ｍｏｌ／ｇ未満である樹脂質共重合体：      ２０〜７０重量部
（Ｃ）Ｒ’3ＳｉＯ1/2単位（式中、Ｒ’は非置換又は置換の一価炭化水素基）とＳｉＯ2単位を主成分とし、Ｒ’3ＳｉＯ1/2単位とＳｉＯ2単位とのモル比［Ｒ’3ＳｉＯ1/2／ＳｉＯ2］が０．５〜１．５であり、Ｒ’はアルケニル基を含み、その総量が０．０００１ｍｏｌ／ｇ以上である樹脂質共重合体：５〜５０重量部
（Ｄ）珪素原子と結合する水素原子を１分子中に少なくとも２個含有するオルガノハイドロジェンポリシロキサン：（Ａ），（Ｂ），（Ｃ）成分の合計１００重量部に対し０．５〜３０重量部
（Ｅ）付加反応触媒                                                触媒量
を主成分としてなる、表面粘着性を有する付加硬化型シリコーンゴム組成物及びこれを硬化してなる粘着ゴムシートを提供する。
【０００９】
以下、本発明につき更に詳しく説明する。
本発明の付加硬化型シリコーンゴム組成物の（Ａ）成分は、１分子中に少なくとも平均２個のアルケニル基を有するオルガノポリシロキサンであり、この（Ａ）成分のオルガノポリシロキサンとしては、下記平均組成式（１）
Ｒ1aＳｉＯ(4-a)/2                                  （１）
で示されるものが用いられる。
【００１０】
式中、Ｒ1は互いに同一又は異種の炭素数１〜１０、好ましくは１〜８の非置換又は置換一価炭化水素基であり、ａは１．５〜２．８、好ましくは１．８〜２．５、より好ましくは１．９５〜２．０５の範囲の正数である。ここで上記Ｒ1で示される珪素原子に結合した非置換又は置換の一価炭化水素基としては、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、たとえばクロロメチル基、クロロプロピル基、ブロモエチル基、トリフロロプロピル基、シアノエチル基等が挙げられるが、全Ｒ1の９０％以上がメチル基であることが好ましい。
【００１１】
この場合、Ｒ1のうち少なくとも２個はアルケニル基（炭素数２〜８のものが好ましく、更に好ましくは２〜６である）であることが必要である。なお、アルケニル基の含有量は、全有機基（即ち、上記の非置換又は置換一価炭化水素基）Ｒ1中、０．０００１〜２０モル％、好ましくは０．００１〜１０モル％、特に０．０１〜５モル％とすることが好ましい。このアルケニル基は、分子鎖末端の珪素原子に結合していても、分子鎖途中の珪素原子に結合していても、両者に結合していてもよいが、少なくとも分子鎖両末端の珪素原子に結合したアルケニル基を含有するものが好ましい。
【００１２】
重合度については特に制限なく、常温で液状のものから生ゴム状のものまで使用できるが、通常、平均重合度が５０〜２０，０００、好ましくは１００〜１０，０００、より好ましくは１００〜２，０００程度のものが好適に使用される。
【００１３】
また、このオルガノポリシロキサンの構造は基本的には主鎖がジオルガノシロキサン単位（Ｒ12ＳｉＯ2/2）の繰り返しからなり、分子鎖両末端がトリオルガノシロキシ基（Ｒ13ＳｉＯ1/2）又はヒドロキシジオルガノシロキシ基（（ＨＯ）Ｒ12ＳｉＯ1/2）で封鎖された直鎖状構造を有するが、部分的には分岐状の構造、環状構造などであってもよい。
【００１４】
（Ｂ）成分の樹脂質共重合体（即ち、三次元網状構造の共重合体）は、Ｒ3ＳｉＯ1/2単位及びＳｉＯ2単位を主成分とする。ここで、Ｒは、非置換又は置換の一価炭化水素基であり、炭素数１〜１０、特に１〜８のものが好ましく、Ｒで示される一価炭化水素基としては、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、たとえばクロロメチル基、クロロプロピル基、ブロモエチル基、トリフロロプロピル基、シアノエチル基等が挙げられる。
【００１５】
（Ｂ）成分の樹脂質共重合体は、上記Ｒ3ＳｉＯ1/2単位及びＳｉＯ2単位とのみからなるものであってもよく、また必要に応じ、Ｒ2ＳｉＯ単位やＲＳｉＯ3/2単位（Ｒは上記の通り）をこれらの合計量として、全共重合体重量に対し、５０％以下、好ましくは４０％以下の範囲で含んでよいが、Ｒ3ＳｉＯ1/2単位とＳｉＯ2単位とのモル比［Ｒ3ＳｉＯ1/2／ＳｉＯ2］が０．５〜１．５、特に０．５〜１．３が好ましい。このモル比が０．５より小さくても、１．５より大きくても粘着性が低下してしまう。更に、（Ｂ）成分の樹脂質共重合体は、アルケニル基の含有量が、０．０００１ｍｏｌ／ｇ未満（即ち、０〜０．０００１ｍｏｌ／ｇ）であること、好ましくは０．００００５ｍｏｌ／ｇ以下（即ち、０〜０．００００５ｍｏｌ／ｇ）であること、より好ましくはアルケニル基を含有しないことである。アルケニル基を０．０００１ｍｏｌ／ｇより多く含有すると、十分な粘着力が得られなくなってしまう。
【００１６】
なお、上記樹脂質共重合体は、常温（たとえば２５℃）で流動性のある液状でも流動性のない固体状のものでもよいが、硬化物の粘着性の点で常温で固体状のものが好ましい。この樹脂質共重合体は、通常適当なクロロシランやアルコキシシランを当該技術において周知の方法で加水分解することによって製造することができる。
【００１７】
（Ｃ）成分の樹脂質共重合体（即ち、三次元網状構造の共重合体）は、Ｒ’3ＳｉＯ1/2単位及びＳｉＯ2単位を主成分とする。ここでＲ’は、非置換又は置換の一価炭化水素基であり、炭素数１〜１０、特に１〜８のものが好ましく、Ｒ’で示される一価炭化水素基としては、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、たとえばクロロメチル基、クロロプロピル基、ブロモエチル基、トリフロロプロピル基、シアノエチル基等が挙げられる。
【００１８】
（Ｃ）成分の樹脂質共重合体は、上記Ｒ’3ＳｉＯ1/2単位及びＳｉＯ2単位とのみからなるものであってもよく、また必要に応じ、Ｒ’2ＳｉＯ単位やＲ’ＳｉＯ3/2単位（Ｒ’は上記の通り）をこれらの合計量として、全共重合体重量に対し、５０％以下、好ましくは４０％以下の範囲で含んでよいが、Ｒ’3ＳｉＯ1/2単位とＳｉＯ2単位とのモル比［Ｒ’3ＳｉＯ1/2／ＳｉＯ2］が０．５〜１．５、特に０．５〜１．３が好ましい。このモル比が０．５より小さくても、１．５より大きくても十分なゴム硬度・強度が得られなくなってしまう。更に、（Ｃ）成分の樹脂質共重合体は、アルケニル基の含有量が０．０００１ｍｏｌ／ｇ以上であり、好ましくは０．０００１〜０．００３ｍｏｌ／ｇであり、更に好ましくは０．０００２〜０．００２ｍｏｌ／ｇの範囲である。アルケニル基の含有量が０．０００１ｍｏｌ／ｇより少ないと、十分なゴム物性が得られなくなってしまい、０．００３ｍｏｌ／ｇより多いと、硬度が高くなりすぎて粘着力が低下してしまうおそれがある。
【００１９】
なお、上記樹脂質共重合体は、常温（２５℃）で流動性を有する液状（たとえば１０ｍＰａ・ｓ以上、好ましくは５０ｍＰａ・ｓ以上）のものでも、流動性のない固体状のものであってもよい。この樹脂質共重合体は、通常適当なクロロシランやアルコキシシランを当該技術において周知の方法で加水分解することによって製造することができる。
【００２０】
なお、（Ｂ）成分の樹脂質共重合体と（Ｃ）成分の樹脂質共重合体との合計中におけるアルケニル基の含有量としては、ゴム物性及び粘着性等の点から０．００００１〜０．００２ｍｏｌ／ｇ、特に０．００００５〜０．００１ｍｏｌ／ｇであることが好ましい。
【００２１】
ここで、上記（Ａ）成分の配合量は、１０〜７５重量部、特に２０〜７０重量部であり、（Ｂ）成分の配合量は２０〜７０重量部、特に２５〜６０重量部であり、（Ｃ）成分の配合量は５〜５０重量部、特に１０〜４０重量部である。（Ａ）成分が少なすぎると、ゴム弾性がなくなり脆くなってしまい、多すぎると、粘着性、強度が不十分になってしまう。（Ｂ）成分が少なすぎると、十分な粘着性が得られず、多すぎると、粘着性も低下し、ゴム物性を著しく低下してしまう。逆に、（Ｃ）成分が少なすぎると、十分な粘着性が得られず、多すぎると、粘着性も低下し、ゴム物性も著しく低下してしまう。
【００２２】
（Ｄ）成分は、１分子中に珪素原子と結合する水素原子（Ｓｉ−Ｈ基）を少なくとも２個、好ましくは３個以上有するオルガノハイドロジェンポリシロキサンであり、分子中のＳｉ−Ｈ基が前記（Ａ）成分、（Ｂ）成分及び（Ｃ）成分中の珪素原子に結合したアルケニル基とヒドロシリル付加反応により架橋し、組成物を硬化させるための硬化剤として作用するものである。この（Ｄ）成分のオルガノハイドロジェンポリシロキサンは、下記平均組成式（２）
Ｒ2bＨcＳｉＯ(4-b-c)/2                              （２）
（式中、Ｒ2は炭素数１〜１０の置換又は非置換の一価炭化水素基である。また、ｂは０．７〜２．１、ｃは０．００１〜１．０で、かつｂ＋ｃは０．８〜３．０を満足する正数である。）
で示され、１分子中に少なくとも２個（通常２〜２００個）、好ましくは３〜１００個、より好ましくは３〜５０個の珪素原子結合水素原子を有するものが好適に用いられる。
【００２３】
ここで、Ｒ2の一価炭化水素基としては、Ｒ1で例示したものと同様のものを挙げることができるが、脂肪族不飽和基を有しないものが好ましい。また、ｂは好ましくは、０．８〜２．０、ｃは好ましくは０．０１〜１．０、ｂ＋ｃは好ましくは１．０〜２．５であり、オルガノハイドロジェンポリシロキサンの分子構造は、直鎖状、環状、分岐状、三次元網目状のいずれの構造であってもよい。この場合、１分子中の珪素原子の数（又は重合度）は２〜３００個、特に４〜１５０個程度の室温（２５℃）で液状のものが好適に用いられる。なお、珪素原子に結合する水素原子は分子鎖末端、分子鎖の途中のいずれに位置していてもよく、両方に位置するものであってもよい。
【００２４】
上記（Ｄ）成分のオルガノハイドロジェンポリシロキサンとしては、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）ＳｉＯ3/2単位とからなる共重合体などが挙げられる。
【００２５】
このオルガノハイドロジェンポリシロキサンの配合量は、（Ａ），（Ｂ），（Ｃ）成分の合計１００重量部に対して０．５〜３０重量部、特に０．８〜２０重量部である。配合量が少なすぎても多すぎても、十分なゴム強度が得られなくなってしまう。また、この（Ｄ）成分のオルガノハイドロジェンポリシロキサンは、（Ａ），（Ｂ），（Ｃ）成分中に含まれる珪素原子に結合したアルケニル基に対する（Ｄ）成分中の珪素原子に結合した水素原子（Ｓｉ−Ｈ基）の量がモル比で、通常、０．５〜５ｍｏｌ／ｍｏｌ、好ましくは０．８〜３ｍｏｌ／ｍｏｌ程度となるように配合することもできる。
【００２６】
（Ｅ）成分の付加反応触媒としては、白金黒、塩化第２白金、塩化白金酸、塩化白金酸と１価アルコールとの反応物、塩化白金酸とオレフィン類との錯体、塩化白金酸とビニルシロキサン類との錯体、白金ビスアセトアセテート等の白金系触媒、パラジウム系触媒、ロジウム系触媒などが挙げられる。なお、この付加反応触媒の配合量は触媒量とすることができ、通常白金族金属として（Ａ），（Ｂ）、（Ｃ）成分の合計量に対し、０．５〜１，０００ｐｐｍ、特に１〜５００ｐｐｍ程度である。
【００２７】
その他の成分として、必要に応じて、ヒュームドシリカ、沈降シリカ、石英粉、珪藻土、炭酸カルシウムのような充填剤や、カーボンブラック、導電性亜鉛華、金属粉等の導電剤、酸化鉄、酸化セリウムのような耐熱剤などの充填剤を配合してもよいが、透明性を必要とする用途では好ましくない。更に、窒素含有化合物やアセチレン化合物、リン化合物、ニトリル化合物、カルボキシレート、錫化合物、水銀化合物、硫黄化合物等のヒドロシリル化反応制御剤、ジメチルシリコーンオイル等の内部離型剤、接着性付与剤、チクソ性付与剤等を配合することは任意とされる。
【００２８】
本発明の粘着性を有するシート材は、上記成分を含有する付加反応硬化型シリコーンゴム組成物を硬化することにより得られる。この場合、より具体的には本発明の組成物を用いて粘着性ゴムシートを得る方法は、上記のゴム組成物を圧縮成形や注入成形、射出成形などにより直接シートを得る方法や、インサート成形により金属基板、樹脂基板、樹脂フィルム上にシートを成形する方法、あるいはディッピング、コーティング、スクリーン印刷などにより基材と一体化したゴムシートを得る方法などがある。これらの硬化条件としては、温度８０〜２５０℃で１０秒〜１時間の範囲が好ましい。更に、低分子シロキサンを除くなどの目的で１２０〜２５０℃の温度で、１〜１００時間程度のアフターキュアを行ってもよい。また、ゴムシート自体の厚さは、０．１〜５０ｍｍ、好ましくは０．２〜２０ｍｍで、０．１ｍｍ未満では、シートの弾性を生かすのに不十分な場合があり、５０ｍｍを超えると、コスト的に不利になってしまう場合が生じる。
【００２９】
なお、硬化したゴムの硬度はデュロメーターＡ硬度計で５〜５０の範囲が好ましく、より好ましくは５〜４０の範囲である。５未満では、ゴムとしての強度が劣る場合があり、５０を超えると粘着性が低下してしまう場合がある。更に、ＪＩＳ  Ｋ６２４９による引張り強度が０．３ＭＰａ以上、通常０．３〜８ＭＰａ、特に０．４〜６ＭＰａであることが好ましい。また、ゴムシートの透明性は、画像表示装置のクッション材としては必要な特性で、１０ｍｍ厚さの全光線透過率で８５％以上が好ましく、より好ましくは９０％以上である。
【００３０】
このようにして得られるゴムシートは、各種部品や道具類の固定シートとして、たとえば、病院などでの医療器具の固定、レストランやパーティ会場などでの食器類の固定などに使用できる。特に、各種微小、薄片部品の組立工程における搬送シートとして好適である。また、透明で一定のゴム強度をもつことから、液晶表示板、プラズマディスプレーなど画像表示装置の衝撃緩和用のゴムシート、屈折率を利用した視認性向上のためのゴムシート等としても利用できる。
【００３１】
【実施例】
以下、実施例と比較例を示し、本発明を具体的に説明するが、本発明は下記の実施例に制限されるものではない。なお、下記例で部は重量部を示す。
【００３２】
［実施例１］
分子鎖両末端がジメチルビニルシロキシ基で封鎖された平均重合度が３００であるジメチルポリシロキサン（１）４０重量部、室温（２５℃）で固体の（ＣＨ3）3ＳｉＯ1/2単位及びＳｉＯ2単位からなる樹脂質共重合体（２）［（ＣＨ3）3ＳｉＯ1/2単位／ＳｉＯ2単位＝０．７５（モル比）］４５部、室温で固体の（ＣＨ3）3ＳｉＯ1/2単位、ＣＨ2＝ＣＨ（ＣＨ3）2ＳｉＯ1/2単位及びＳｉＯ2単位からなる樹脂質共重合体（３）［（（ＣＨ3）3ＳｉＯ1/2単位＋ＣＨ2＝ＣＨ（ＣＨ3）2ＳｉＯ1/2単位）／ＳｉＯ2単位＝０．８（モル比）、ビニル基含有量＝０．０００５ｍｏｌ／ｇ］１５部を１５０℃で３時間混合後、冷却し、シリコーンゴムベースを得た。このシリコーンゴムベース１００部に、架橋剤として分子鎖両末端がトリメチルシロキシ基で封鎖され、分子側鎖にＳｉ−Ｈ基を有するジメチルシロキサン・メチルハイドロジェンシロキサン共重合体（４）（重合度２０、Ｓｉ−Ｈ基量０．００６０ｍｏｌ／ｇ）を１．３９部、反応制御剤としてエチニルシクロヘキサノール０．０５部を添加し、１５分撹拌を続けて、シリコーンゴム組成物を得た。このシリコーンゴム組成物に白金触媒（Ｐｔ濃度１％）０．１部を混合し、１２０℃／１０分のプレスキュアにより表面に粘着性を有する厚さ２ｍｍ及び１０ｍｍのゴムシートを得た。この硬化物について、２ｍｍのシートよりＪＩＳ  Ｋ６２４９に基づき、硬さ、ゴム硬度（デュロメーターＡ）、引張り強度、切断時伸びの測定を行った結果を表１に示し、更にテクスチャーアナライザー（英弘精機株式会社製）による表面粘着力の測定結果を表１に記した。また、１０ｍｍのシートよりヘーズメーター（スガ試験機株式会社製）による全光線透過率を測定した結果を表１に記した。
【００３３】
［実施例２］
実施例１のジメチルポリシロキサン（１）２０部、トルエンで溶解された実施例１の樹脂質共重合体（２）５０部（樹脂分重量）、同じくトルエンで溶解された室温で固体の（ＣＨ3）3ＳｉＯ1/2単位、ＣＨ2＝ＣＨ（ＣＨ3）2ＳｉＯ1/2単位、ＳｉＯ2単位及び（ＣＨ3）2ＳｉＯ単位からなる樹脂質共重合体（５）［（（ＣＨ3）3ＳｉＯ1/2単位＋ＣＨ2＝ＣＨ（ＣＨ3）2ＳｉＯ1/2単位）／ＳｉＯ2単位＝１．０（モル比）、（ＣＨ3）2ＳｉＯ単位含有率２０重量％、ビニル基含有量＝０．０００８ｍｏｌ／ｇ］３０部（樹脂分重量）を室温で混合し、減圧下１２０℃で３時間溶剤を除去した。更に１時間撹拌を続けた後、冷却し、シリコーンゴムベースを得た。このシリコーンゴムベース１００部に、架橋剤として分子側鎖にＳｉ−Ｈ基を有する実施例１のジメチルシロキサン・メチルハイドロジェンシロキサン共重合体（４）を２．１２部、反応制御剤としてエチニルシクロヘキサノール０．０５部を添加し、１５分撹拌を続けて、シリコーンゴム組成物を得た。このシリコーンゴム組成物に白金触媒（Ｐｔ濃度１％）０．１部を混合し、１２０℃／１０分のプレスキュアにより表面に粘着性を有する厚さ２ｍｍ及び１０ｍｍのゴムシートを得た。この硬化物について、実施例１と同様にゴム硬度（デュロメーターＡ）、引張り強度、切断時伸び、表面粘着力、及び全光線透過率を測定した結果を表１に記した。
【００３４】
［実施例３］
分子鎖両末端がトリメチルシロキシ基で封鎖され、分子側鎖にＳｉ原子に結合したビニル基を、ＣＨ2＝ＣＨ（ＣＨ3）ＳｉＯ単位として有する平均重合度が５００であるジメチルポリシロキサン（６）３０部（ビニル基含有量０．０００２ｍｏｌ／ｇ）、トルエンで溶解された室温で固体の（ＣＨ3）3ＳｉＯ1/2単位、ＳｉＯ2単位、ＣＨ2＝ＣＨ（ＣＨ3）ＳｉＯ単位及び（ＣＨ3）2ＳｉＯ単位からなる樹脂質共重合体（７）［（ＣＨ3）3ＳｉＯ1/2単位／ＳｉＯ2単位＝０．９（モル比）、ＣＨ2＝ＣＨ（ＣＨ3）ＳｉＯ単位＋（ＣＨ3）2ＳｉＯ単位の含有率１５％、ビニル基含有量＝０．００１ｍｏｌ／ｇ］４０部（樹脂分重量）、同じくトルエンで溶解された実施例１の樹脂質共重合体（２）３０部（樹脂分重量）を室温で混合し、減圧下１２０℃で３時間溶剤を除去した。更に１時間撹拌を続けた後、冷却し、シリコーンゴムベースを得た。このシリコーンゴムベース１００部に、架橋剤として分子側鎖にＳｉ−Ｈ基を有する実施例１のジメチルシロキサン・メチルハイドロジェンシロキサン共重合体（４）（重合度２０、Ｓｉ−Ｈ基量０．００６０ｍｏｌ／ｇ）を２．４５部、反応制御剤としてエチニルシクロヘキサノール０．０５部を添加し、１５分撹拌を続けてシリコーンゴム組成物を得た。このシリコーンゴム組成物に白金触媒（Ｐｔ濃度１％）０．１部を混合し、１２０℃／１０分のプレスキュアにより表面に粘着性を有する厚さ２ｍｍ及び１０ｍｍのゴムシートを得た。この硬化物について、実施例１と同様にゴム硬度（デュロメーターＡ）、引張り強度、切断時伸び、表面粘着力及び全光線透過率を測定した結果を表１に記した。
【００３５】
［比較例１］
実施例１のジメチルポリシロキサン（１）５０部、実施例１の室温で固体の樹脂質共重合体（２）５０部（樹脂分重量）を１５０℃で３時間混合後、冷却し、シリコーンゴムベースを得た。このシリコーンゴムベース１００部に、実施例１のジメチルシロキサン・メチルハイドロジェンシロキサン共重合体（４）を０．９４部、反応制御剤としてエチニルシクロヘキサノール０．０５部を添加し、１５分撹拌を続けて、シリコーンゴム組成物を得た。このシリコーンゴム組成物に白金触媒（Ｐｔ濃度１％）０．１部を混合し、１２０℃／１０分のプレスキュアにより表面に粘着性を有する厚さ２ｍｍ及び１０ｍｍのゴムシートを得た。この硬化物について、実施例１と同様にゴム硬度（デュロメーターＡ）、引張り強度、切断時伸び、表面粘着力、及び全光線透過率を測定した結果を表１に記した。
【００３６】
［比較例２］
実施例３のジメチルポリシロキサン（６）５０部、トルエンで溶解された室温で固体の（ＣＨ3）3ＳｉＯ1/2単位、ＣＨ2＝ＣＨ（ＣＨ3）2ＳｉＯ1/2単位及びＳｉＯ2単位からなる樹脂質共重合体（８）［（（ＣＨ3）3ＳｉＯ1/2単位＋ＣＨ2＝ＣＨ（ＣＨ3）2ＳｉＯ1/2単位）／ＳｉＯ2単位＝０．８（モル比）、ビニル基含有量＝０．０００２ｍｏｌ／ｇ］５０部（樹脂分重量）を室温で混合し、減圧下１２０℃で３時間溶剤を除去した。更に１時間撹拌を続けた後、冷却し、シリコーンゴムベースを得た。このシリコーンゴムベース１００部に、実施例１のジメチルシロキサン・メチルハイドロジェンシロキサン共重合体（４）を２．３３部、反応制御剤としてエチニルシクロヘキサノール０．０５部を添加し、１５分撹拌を続けて、シリコーンゴム組成物を得た。このシリコーンゴム組成物に白金触媒（Ｐｔ濃度１％）０．１部を混合し、１２０℃／１０分のプレスキュアにより表面に粘着性を有する厚さ２ｍｍ及び１０ｍｍのゴムシートを得た。この硬化物について、実施例１と同様にゴム硬度（デュロメーターＡ）、引張り強度、切断時伸び、表面粘着力、及び全光線透過率を測定した結果を表１に記した。
【００３７】
【表１】
2004189945.tif 000002
【００３８】
【発明の効果】
本発明の付加硬化型シリコーンゴム組成物は、ゴム強度が高く、表面粘着性の高いシリコーンゴムシートを与える。